ТВЕРДОЕ ПУЛЕСТОЙКОЕ ИЗДЕЛИЕ И СПОСОБ ИЗГОТОВЛЕНИЯ ТАКОГО ИЗДЕЛИЯ

1. Твердое пулестойкое изделие, содержащее гибридную панель, при этом гибридная панель содержит
а) первый пакет из множества объединенных перекрестных сложений, при этом каждое объединенное перекрестное сложение содержит по меньшей мере два слоя выровненных в одном направлении арамидных волокон, при этом арамидные волокна снабжены первым матричным материалом, при этом первый матричный материал содержит первый полимер, при этом первый пакет имеет поверхность, обращенную в направлении прилета пули, и поверхность, противоположную направлению прилета пули, и
b) второй пакет, содержащий множество слоев тканого материала, при этом слои тканого материала состоят из арамидных волокон, снабженных вторым матричным материалом, при этом второй матричный материал отличается от первого матричного материала, при этом второй матричный материал содержит второй полимер, при этом второй полимер отличается от первого полимера,
и при этом первый пакет соединен своей противоположной направлению прилета пули поверхностью со вторым пакетом.
2. Твердое пулестойкое изделие по п. 1, в котором металлическая или керамическая ударная лицевая пластина соединена с поверхностью первого пакета, обращенной к направлению прилета пули.
3. Твердое пулестойкое изделие по п. 1 или 2, в котором множество объединенных перекрестных сложений означает число n объединенных перекрестных сложений и n находится в диапазоне 1 - 50.
4. Твердое пулестойкое изделие по п. 1, в котором каждое объединенное сложение состоит из 2 до 10 слоев выровненных в одном направлении арамидных волокон.
5. Твердое пулестойкое изделие по п. 1, в котором концентрация первого полимера в каждом слое выровненных в одном направлении арамидных волокон изменяется от 2 до 50% относительно массы арамидных волокон плюс масса первого полимера без влаги.
2
6. Твердое пулестойкое изделие по п. 1, в котором поверхностная плотность каждого слоя выровненных в одном направлении арамидных волокон, включая первый полимер, находится в диапазоне 10 - 250 г/м.
7. Твердое пулестойкое изделие по п. 1, в котором первый полимер является статистическим сополимером стирола и бутадиена.
8. Твердое пулестойкое изделие по п. 7, в котором статистический сополимер стирола и бутадиена является карбоксилированным статистическим сополимером стирола и бутадиена.
9. Твердое пулестойкое изделие по п. 1, в котором первый матричный материал содержит первый полимер и вещество для повышения клейкости.
10. Твердое пулестойкое изделие по п. 1, в котором множество слоев тканого материала означает число m слоев тканого материала и m находится в диапазон 1-30.
11. Твердое пулестойкое изделие по п. 1, в котором второй полимер является полихлоропреном.
12. Твердое пулестойкое изделие по п. 1, в котором концентрация второго полимера в каждом из слоев тканого материала из арамидных волокон находится в диапазоне от 2 до 32% относительно массы арамидных волокон в указанном слое тканого материала плюс масса второго полимера.
2
13. Твердое пулестойкое изделие по п. 1, в котором поверхностная плотность каждого слоя тканого материала из арамидных волокон, включая второй полимер, находится в диапазоне 100 - 1000 г/м.
14. Твердое пулестойкое изделие по п. 1, в котором первый пакет соединен своей поверхностью, противоположной направлению прилета пули, со вторым пакетом с помощью расположенного между первым пакетом и вторым пакетом соединительного слоя.
15. Твердое пулестойкое изделие по п. 14, в котором соединительный слой между первым пакетом и вторым пакетом является затвердевшим смешанным расплавом, состоящим из твердой смеси первого матричного материала со вторым матричным материалом.
16. Твердое пулестойкое изделие по п. 1, в котором первый пакет соединен своей обращенной к направлению прилета пули поверхностью с металлической или керамической ударной лицевой пластиной с помощью расположенного между первым пакетом и металлической или керамической лицевой ударной пластиной соединительного слоя.
17. Твердое пулестойкое изделие по п. 16, в котором соединительный слой между первым пакетом и металлической или керамической ударной лицевой пластиной является одиночным слоем клейкого материала или множественным слоем.
18. Твердое пулестойкое изделие по п. 1, в котором твердое пулестойкое изделие содержит 5-40 объединенных перекрестных сложений и 2-18 слоев тканого материала.
19. Твердое пулестойкое изделие по п. 1, в котором твердое пулестойкое изделие содержит множество n объединенных перекрестных сложений и множество m слоев тканого материала в соотношении n:m (27-33):(12-16).
1
2
1
2
1
2
20. Твердое пулестойкое изделие по п. 1, в котором твердое пулестойкое изделие содержит массу w объединенных перекрестных сложений, выраженную в масс.%, и массу w слоев тканого материала, выраженную в масс.%, в соотношении w:w, при этом соотношение w:w находится в диапазоне (40-70):(30-60).
21. Способ изготовления твердого пулестойкого изделия по любому из п.п. 1-20, содержащий стадии:
i) подготовки множества перекрестных сложений, при этом каждое объединенное перекрестное сложение содержит по меньшей мере два слоя выровненных в одном направлении арамидных волокон, при этом арамидные волокна снабжены первым матричным материалом, при этом первый матричный материал содержит первый полимер,
ii) подготовки множества слоев тканого материала, при этом слои тканого материала состоят из арамидных волокон, снабженных вторым матричным материалом, при этом второй матричный материал отличается от первого матричного материала, при этом второй матричный материал содержит второй полимер, при этом второй полимер отличается от первого полимера,
iii) штабелирования множества слоев тканого материала, подготовленных на стадии ii), с образованием штабеля из указанного множества слоев тканого материала,
iv) штабелирования множества объединенных перекрестных сложений, подготовленных на стадии i), поверх штабеля указанного множества слоев тканого материала, подготовленных на стадии iii), с образованием штабелированной панели,
v) переноса штабелированной панели, полученной на стадии iv) в пресс, нагревания пресса до постоянной температуры от 100 до 250ºС, прессования штабелированной панели при указанной постоянной температуре при постоянном давлении от 5 до 150 бар в течение от 1 до 100 мин,
vi) охлаждения закрытого пресса до комнатной температуры, а затем открывания пресса для получения гибридной панели, при этом гибридная панель содержит
- первый пакет, содержащий множество объединенных перекрестных сложений и имеющий наружную поверхность, и
- второй пакет, содержащий множество слоев тканого материала,
и, не обязательно,
vii) соединения гибридной панели, полученной на стадии vi), наружной поверхностью первого пакета с металлической или керамической ударной лицевой пластиной.